КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILES

Изобретение относится к промышленности строительных материалов и касается составов керамических масс, которые могут быть использованы для изготовления облицовочной плитки.
Известна керамическая масса, включающая, мас.%: глина 30,0-40,0; каолин 30,0-40,0; кварцевый песок 1,0-19,0; плиточный бой 1,0-5,0, отходы производства фторида лития 10,0-20,0 [1].
Задача изобретения состоит в повышении прочности изделий, полученных из керамической массы.
Технический результат достигается тем, что керамическая масса для изготовления облицовочной плитки, включающая глину, каолин, кварцевый песок, плиточный бой, дополнительно содержит бой листового стекла и берилловый концентрат при следующем соотношении компонентов, мас.%: глина 50,0-60,0; каолин 30,0-40,0; кварцевый песок 1,09-2,0; плиточный бой 1,0-2,0; бой листового стекла 4,0-6,0; берилловый концентрат 1,0-3,0.
2
2
3
2
3
2
2
2
Для приготовления керамической массы могут быть использованы глины следующего состава, мас.%: SiO 51,8-55,88; AlO 30,0-33,63; FeO 0,59-0,72; TiO 1,04-1,1; CaO 0,48-0,62; MgO 8,84-0,93; NaO 0,4-1,58; KO 0,36-2,04; п.п.п. 7,0-7,99.
2
Могут быть использованы каолины следующего состава, мас.%: SiO 13,86-35,55;
2
3
2
2
3
2
2
AlO 47,49-78,5; TiO 0,25-1,2; FeO 0,35-2,5; CaO 0,13-0,71; MgO 0,18-0,9; NaO+KO 0,18-1,6; п.п.п. 6-12, 87.
В качестве керамического боя целесообразно использовать бой бракованной керамической облицовочной плитки после обжига.
2
2
3
2
3
2
2
Берилловый концентрат характеризуется следующим химическим составом, мас.%: SiO 63,82; AlO 17,2; FeO 0,68; CaO 1,54; MgO 0,23; ВеО 12,8; KO 0,49; NaO 2,17; п.п.п. 1,84.
2
2
3
В составе керамической массы используют бой листового стекла, характеризующегося следующим химическим составом, мас.%: SiO 71,7-72,4; AlO+
2
3
2
2
FeO 2,0-2,4; CaO 6,4-6,8; MgO 3,90-4,3; NaO+КО 14,5-14,9.
В таблице приведены составы керамической массы.
Компоненты
Состав, мас.%:
1
2
3
Глина
50,0
55,0
60,0
Каолин
40,0
35,0
30,0
Кварцевый песок
2,0
1,5
1,0
Плиточный бой
1,0
1,5
2,0
Бой листового стекла
4,0
5,0
6,0
Берилловый концентрат
3,0
2,0
1,0
Прочность на сжатие, МПа
~30
~30
~30
Компоненты дозируют в требуемых количествах. В шаровую мельницу загружают кварцевый песок, плиточный бой, бой листового стекла, берилловый концентрат и проводят измельчение компонентов в течение 8-10 часов. Затем в мельницу добавляют глину каолин и измельчают еще в течение 2-3 часов. Степень измельчения компонентов должна соответствовать остатку не более 2% на сит 008. Готовят керамическую массу с влажностью 20-25%, из которой пластическим способом формуют плитки. Плитки сушат при температуре 55-65°С до влажности 1-3%, напыляют на их поверхность слой цветной глазури и при температуре 1000-1030°С проводят обжиг.
Источник информации
1. SU 1147704, С04В 33/00, 1985.